FR 2497839 A1 19820716 FR 8100498 A 19810112 La présente invention a trait à un nouveau tissu tridiTtns- sionnel utilisable pour le renforcement de matériaux strati- fiés; elle concerne également des éléments textiles en forme obtenus à partir d'un tel tissu utilisables également pour la réalisation de matériaux stratifiés et plus particulièrement de pièces de structure c'est-à-dire d'éléments travaillants. Les matériaux stratifiés sont connus depuis fort longtemps et sont constitués par une alternance de couches de matières textiles (tissu, non tissés...) que l'on imprègne de résine l'ensemble étant ensuite traité thermiquement afin de provoquer la polymérisation de ladite résine èt le durcissement de l'en- semble. Ces matériaux ont trouvé de nombreuses applications, soit sous la forme d'éléments plans (plaques), soit sous la forme d'éléments conformés obtenus par moulage, notamment dans le bâtiment, l'automobile, la marine, l'aéronautique... A ce jour, la plupart des matériaux stratifiés sont ob- tenus par superposition d'une pluralité de couches textiles imprégnées de résine prépolymérisée. Comme matériaux textiles, on utilise soit des nappes formées de fils parallèles, soit des fils tissés. Comme matières entrant dans la composition de telles nappes, on utilise par exemple des fils de verre, de graphite, de bore, aramide seuls ou en mélange. Il a également été proposé de réaliser des éléments tex- tiles en forme permettant d'obtenir des stratifiés ayant des sections en forme de I, J, T,L -,... L'obtention de tels ma- tériaux est en général réalisée en superposant un nombre ap- proprié de nappes textiles de préférence en les entrecroisant, sur un gabarit permettant d'obtenir la forme désirée. Une telle superposition des différentes couches qui est, à ce jour, réalisée manuellement est longue et coûteuse et surtout entrai- ne des risques d'erreur, le manipulateur pouvant se tromper dans le nombre de couches superposées et/ou dans la mise en place des différentes couches les unes par rapport aux autres. Pour surmonter cet inconvénient, de nombreuses solutions ont été proposées pour obtenir des matériaux tissés ou non tissés ayant des formes diverses, ces matériaux étant ensuite - 2 - imprégnés par une résine. De tels matériaux deforme complexe sont surtout destineés en vue de présenter de bonnes caracté- ristiques acoustiques et non pas de hautes performances méca- niques permettant de les utiliser comme pièces de structure. Ainsi, par exemple, le brevet des Etats-Unis d'Amérique Ne 3,481,427 décrit un tissu tridimensionnel A base de fils de verre, qui après imprégnation avec une résine et polymérisation, donne ulin panneau rigide poreux présentant de très bornnes pro- priétés acoustiques. Selon ce docurment, il est possible de tisser en une seule opération un matériau de type 'sandwich' dont une face est poreuse l'autre face étant continue, ces deux faces étant reliées entre elles par des cannelures. Un tel matériau tissé n'est pas destiné à présenter une grande résistance mais a surtout pour fonction d'obtenir une bonne absorption des sons. Le brevet des Etats-Unis d'Amiri-que né 3,700,067 décrit également un tissu poreux tridineni.ionnel permettant également avoir une bonne absorption des sons. Il a également été propose, ns le brevet français ne 2 319 727, de réaliser des tissus tr-i.linmtnsionnels permettant d'obtenir des stratifiés pr;eLntant une résistance mécanique élevée ainsi qu'une bonne résistance aux chocs et à l'abrasion. Cependant, la technique décrite dans ce cccument perniet essen- tiellement d'obtenir des blocs pouvant certes avoir dcs for- mes quelconques mais ne conduit pas à des éléments textiles tridimensionnels pouvant être réalisés à ia continue sur un métier à tisser conventionnel. Comme indiqué dans le préambule du brevet français nz 2 315 562, on a également proposé de réaliser des tissu épais, tridimensionnels, à partir d'une étoffe bidirectioLinelle ob- tenue par un proc6dé de tissage classique et comportant des fils de chaîne et des fils de trame, et à enchev4trer à ce tissu ainsi formé, selon une direction différente des direc- tions en chaîne et en trame, une troisième série de ftis et ce avec un appareil de tissage ou metier conrenablecnt adap- té. Dans un tel mode de réalisation coGnpte-tenu du fait que les fils de chaîne et de trame sont entrecroisés, il est pra- tiquement impossible d'utiliser des fibres fragiles tels que des fibres de carbone ou de graphite. Par ailleurs, parmi tous les matériaux textiles de ren- forcement tissés proposés à ce jour, il n'a jamais été envi- sagé de réaliser de tels tissus pour qu'ils puissent permet- tre d'obtenir, après fabrication, directement des éléments en forme, de grande longueur, présentant par exemple une sec- tion transversale en I, T, J, L... Or on a trouvé,-,et c'est ce qui fait l'objet de la pré- sente invention, un nouveau type d'articles textiles tridimen- sionnels tissés, susceptibles d'être obtenus directement sur un métier conventionnel, c'est-à-dire dans de grandes longueurs, et ce non seulement pour obtenir des renforts ayant une sec- tion transversale de forme parallélépipédique mais également des éléments textiles de renforcement ayant une section trans- versale en forme de 1, T, J,JL. réalisés en une seule piè- ce et doinc pouvant être utilisés comme entrant dans la compo- sition de stratifiés de structure. D'une manière générale, l'article tridimensionnel tissé conforme à l'invention permettant la réalisation de matériaux stratifiés du type dans lequel les fils sont répartis dans le tissu selon trois directions différentes généralementperpendi- culaires entre elles et il se caractérise par le fait: - que deux des directions sont constituées par des nap- pes de fils de chaîne et des nappes de fils de trame superpo- sées et étant parallèles, les fils de cos nappes n'étant pas entrecroisés entre eux, la nappe supérieure et la nappe infé- rieure de cet empilement étant constituées par des nappes de trame, - que la troisième direction est constituée par au moins une chaîne de fil de liage qui traverse l'empilement précité, ces fils de liage contournant par ailleurs des fils de trame inter- nes des nappes externes de manière à former avec ceux-ci un tissu conventionnel emprisonnant les nappes de chaîne et de trame internes. De préférence, conformément à l'invention les fils de chaîne et les fils de trame constituant les deux premières directions sont des fils à base de graphite, de carbone... et les fils de la chaîne de liage sont de préférence des fils fins par exemple de verre ou de polyester. Un tel tissu tridimensionnel présente une grande rés stance 4 - une épaisseur importante et peut être imprégné avec tout type de résine appropriée, éventuellement dans un moule, et ensui- te traité therm/quement pour obtenir un stratifié. Dans la suite de la description, par mesure de simplifi- cation, les fils de chaine et les fils de trame superposes dans des plans parallèles seront également désignés respecti- vement par les expressions "fils 0 " et "fils 90 ". Un tel article tridimensionnel tissé peut également être réalisé, conformément à l'invention, de manière à pouvoir ob- tenir directement par tissage des éléments de renforcement en forme par exemple ayant une section transversale en forme de I, T, J,'-... Dans un tel cas, le tissu conforme à l'inven- tion est réalisé de telle sorte qu'il présente des zones dans lesquelles les nappes de fils de chaîne (0 ) et de trame (90 ) superposées sont liées sur toute leur épaisseur et, d'autres zones dans lesquelles lesdites nappes précitées sont séparées en deux groupes élémentaires, chaque groupe étant lié de la même manière que précédemment par des fils de chaîne de liage secondaires. Dans un tel cas, les fils de chaîne de liage secondaires doivent également contourner des fils de trame de manière à former avec ceux-ci un tissu conventionnel emprison- nant des nappes de chaîne et de trame internes superposées. Dans un tel matériau conforme à l'invention, les fils cons- tituant les nappes superposées (fils 0 et 9n0) seront de pré- férence formés de fils à haut module tels que des fils de gra- phite, de carbone... et les fils de liage seront, comme dit précédemment, de préférence des fils de verre ou de polyester. Après tissage, un tel matériau est coupé à la longueur dé- sirée, éventuellement associé à d'autres éléments de renfort puis imprégné avec une résine conventionnelle prépolymérisée par exemple une résine epoxy. L'invention et les avantages qu'elle apporte seront cepen- dant mieux compris grâce aux exemples de réalisation donnés ci-après à titra indicatif mais non, limitatif et qui sont il- lustrés par les schémas annexés dans lesquels: - la figure 1 est une vue schématique en perspective mon- trant la structure d'un article textile tridimensionnel tissé conforme à l'invention, - la figure 2 est une vue schématique également en -5 perspective montrant un tel article textile tridimensionnel tissé permettant la réalisation d'éléments de renforcement en forme par exemple de 1, - la figure 3 est une vue en perspective détaillée mon- trant la réalisation d'un élément en forme de I sur les rebords duquel sont rapportés des éléments de renforcement complémen- taires, un seul de ces éléments étant représenté par mesure de simplification, - la figure 4 est une coupe dans le sens de la chaîne se- lon la ligne A-A des figures 2 ou 3, - la figure 5 est une coupe selon la ligne B-B des figu- res 2 et 3 c'est-à-dire vue de côté si l'on considère la fiqu- re 1, - la figure 6 est une coupe selon la ligne C-C de la fi- gure 5, - les figures 7, 8, 9, 10, 11, 12 et 13 illustrent sché- matiquement la réalisation de différents types de stratifiés en forme réalisés à partir d'un matériau textile tissé tridi- mensionnel conforme à l'invention. Si l'on se reporte à la figure 1, le matériau textile tis- sé tridimensionnel conforme à l'invention est constitué de trois séries de fils répartis dans le tissu selon trois direc- tions différentes généralement perpendiculaires entre elles. Selon l'invention, deux directions sont formées par des nappes de fils de chaîne 20a, 20b, 20c... et des nappes de fils de trame 22a, 22b, 22c, 22d. superposées dans des plans parallèles. Ces fils ne sont pas entrecroisés entre eux et la..DTD: nappe supérieure ainsi que la nappe inférieure de cet empile- ment sont constituées de nappes de trame 22a, 22d. Dans ce type de matériau, la troisième direction est formée par des fils de chaîne de liage 24a, 24b qui traversent l'empilement des nappes précitées, ces fils de liage contournant par ail- leurs les fils de trame 22a, 22b de manière à former avec ceux- ci un tissu conventionnel emprisonnant les nappes de chaîne et de trame internes (20a, 20b, 20c - 22b, 22c). Dans l'exemple de réalisation illustré par la figure 1, les fils de liage 24a, 24b travaillent avec les fils de trame des nappes supérieure et inférieure selon une armure taffetas mais il est évident que cela n'est pas limitatif et que d'autres ] -6- types d'armures pourraient être envisagés. Ainsi, par exemple, les fils de chaîne de liage pourraient éventuellement tous travailler de la même manière et non pas de manière décalée comme dans l'exemple illustré par la figure 1. Un tel matériau est réalisé sur un métier à tisser con- ventionnel, la commande des fils de chaîne 20 se faisant de telle sorte que les trames 22 puissent etre insérées d'une ma- nière rectiligne entre lesdits fils de chaîne longitudinaux selon un rythme déterminé de telle sorte que l'on obtienne des nappes superposées non entrecroisées entre elL-s. Dans un tel mode de réalisation-, les fils de trame 22a, 22b, 22c, 22d se trouvent alignés dans des plans parallèles les fils de chaîne a, 20b, 20c étant également align6s hortogonalement par rap- port aux fils de trame précités. Par ailleurs, le déplacement du fil de chaîne de liage 24 est réalise de telle sorte que ces fils contournent les fils de tram!e des nappes externes (22a, 22b) de manière à former avec ceux-ci un tissu conven- tionnel emprisonnant les nappes de:hatne et de trame internes. Si un tel matériau peut présenter une section transver- sale de forme parallélépipêdique, il est particulièrement adap- té pour réaliser des articles textiles tissés pouvant prendre, apres tissage, des configurations diverses telles que des sec- tions en forme de I, de T, de J, deus. Un tel matêriau type de matériau pouvant être mis sous la forme d'un I est illustré schématiquement à la figure 2. Dats ce nmode de réalisation, le tissu conforme à l'invention comnporte une zone centrale 16 subdivisée en deux nappes élémentaires 18 sur ses cetés. Le liage des nappes de fils de chaîne et de trame constituant la partie centrale 16 est obtenu par des fils de chairne de liage s'étendant sur toute l'épaisseur du matériau alors que le liage des nappes élémentaires 18 est obtenu, de la môme maniè- re, par des chaînes de liage additionneiles. La structure d'un tel matériau représentée plus en détail aux figures 3 à 6, figures dans lesquelles la référence g6né- raie 12 est utilisée pour le désigner. Dans cet exemple de réalisation, le tissu conforme à l'invention pernet la réali- sation d'éléments de renforcement en forme de I et est cons- titué dans sa partie centrale 16 ( voir figure 5) de nappes de chaîne 20 superposées à angle droit avec des nappes de fils - 7- de trame 22 de telle sorte que les nappes extérieures soient constituées par les fils de trame 22. Ces nappes sont liées entre elles par des fils de chaîne de liage 24 formant avec les nappes de trame externes 22 un tissu emprisonnant les nap- pes de chaîne et de trame internes. Dans ce mode de réalisa- tion, la partie centrale 16 du matériau comporte des couches de nappes de fils de trame 22, deux couches médianes 22, 22' étant disposées directement en regard l'une de l'autre et ce, comme cela sera vu plus en détail dans la suite de la descrip- tion, afin d'obtenir des parties latérales séparées 18 présen- tées en coupe à la figure 4. Dans cet exemple, quatre nappes de fils de chaîne 20 sont utilisées. Comme précédemment, le liage des nappes de chaîne et de trame est obtenu par des fils de chaîne de liage 24 traversant l'ensemble de l'empilement et venant entourer alternativement les fils de trame 22 situés sur les faces externes dudit empilement. Les nappes 20 et 22 sont de préférence constituées de fils à haut module tels que des fils de graphite ou de carbone mais pourraient éventuelle- ment être à base d'autres matériaux tels que des fibres de verre ou des fibres organiques telles que celles commerciali- sées sous la marque Kevlar voire même des fibres à base de carbure de silicium. Les fils de liage 24 sont constitués de préférence par des fils fins, par exemple des fils de verre ou des fils ara- mide ou polyester. Ces fils de liage 24 forment avec les nap- pes de trame externes un tissu, dans le cas présent ayant une armure taffetas et maintenant les couches internes les unes contre les autres. Les parties latérales d'un tel matériau sont constituées tel que cela est représenté à la figure 4, de cinq couches entrecroisées comprenant trois nappes de trame 22 et deux nappes de chaîne 20. Le liage de ces nappes est obtenu, comme précédemment dans la partie centrale 16, par des fils de chai- ne additionnels 22 provenant de deux nappes de chaîne diffé- rentes, chacune de ces nappes de chaîne permettant de lier chacune des parties séparées 18. On obtient ainsi, directement par tissage, un article tridimensionnel comportant une partie centrale 16 et deux bords 18 en forme de V qui peuvent être repliés en fonction de la forme que l'on désire donner au'. matériaux de renforcement, par exemple tel que cela est illus- tré aux figures 3 et 8 afin d'obtenir un élément en forme de I. Chacune des parties latérales 18 de cet élément en forme de I comporte un nombre de couches égal à la moitié du nombre de couches contenu dans la partie centrale 16. Un tel matériau peut être associé avec un éiément de ren- forcement complémentaire constitué par exemple par un tissu similaire ou non au tissu conforme à l'invention. Ces éléments de renforcement complémentaires peuvent être rapportés, comme illustré aux figures 3 et 7 sur les extrémités repliées 18 de l'élément en forme conforme à l'invention. D'autres types d'éléments en forme peuvent également être obtenus à partir d'un tel tissu tel que cela est représenté aux figures 3 à 14. Ainsi, si l'on se reporte à la figure 8, on peut replier les deux extrémités inférieures 18 vers l'extérieur alors que les deux extrémités supérieures 18 sont rabattues du même côté de manière à obtenir ainsi un élément en forme ayant sen- siblement une section du même côté de manière à obtenir ainsi un élément en-forme ayant sensiblement une section en J. Dans ce cas, il est avantageux d'interposer entre les deux extré- mités 18 repliées du même côté, un élément de renforcement complémentaire 44 tel que cela est schématisé sur cette figure. La figure 9 illustre l'obtention d'un éléiment en forme d'fL comportant contre les extrémités 18 repliées è l'extérle et dans sa partie centrale des éléments de renforcement complé- mentaires 44. Les figures 10, 11 et 12 illustrent d'autres possibilités de réalisation d'éléments en forme à partir d'un tel matériau comportant également des éléments de renforcement complémen- taires 44 dans certaines zones. Enfin, la figure 14 illustre une poutre constituée d'un élément textile 12 conforme à l'invention dont les extrémités 18 ont été repliées pour avoir une configuration en I. Des éléments de renforcement 44 sont rapportés sur les parties extérieures des bords 18. Par ailleurs, dans la partie centra- le, peuvent être disposés des tissus de renforcement complé- mentaires 46, 48 pouvant être formés de tissu conventionnel bidirectionnel ayant par exemple des orientations différentes. -9- Les matériaux textiles en forme ainsi réalisés sont en- suite imprégnés de résine, par exemple d'une résine epoxy, que l'on traite thermiquement de manière conventionnelle pour obtenir la réticulation et l'article stratifié proprement dit. De tels traitements étant bien connus ne seront donc pas décrits en détail. Les exemples qui précèdent montrent bien les avantages apportés par l'invention et notamment le fait qu'il est possi- ble d'obtenir à partir d'un tel tissu tridimensionnel une plu- ralité d'éléments en forme permettant de réaliser des strati- fiés pouvant jouer le rôle de pièces de structure. Par rapport aux techniques antérieures, un tel matériau présente l'avantage de pouvoir être obtenu directement sur des métiers à tisser conventionnels donc de manière industriel- le. Il est facile à manipuler et à stocker et rend possible la réalisation d'éléments de très grande longueur. Bien entendu, l'invention n'est pas limitée aux modes de réalisation décrits précédemment mais elle en couvre toutes les variantes réalisées dans le même esprit. - 10 - REVEINICATIONS 1/ Article textile tridimensionnel tissé pour la réalisa- tion de matériaux stratifies du type dans lequel les fils sont répartis dans le tissu selon trois directions dilfférentes gé- néralertent perpendiculaires entre elles, caractérisé par le fait: - que deux directions sont cont:i-tu6es de nappes de fils de chaîne (20) et de fils de trame.22) superpcoses dans des plans parallèles, les fils de ces nappes n'étant Fas entrecroi- sés entre eux, la nappe supérieure:t la nappe tufxieure de cet empilement étant constituées de nappes de trame 22), - que la troisième direction est constituée par au lmoins une chaîne de fils de liage (24) qui t:raverse l'enmpilement précité, ces fils de liage (24) contournant par ailleurs les fils de trame (22) des nappes externes de manière à former avec ceux-ci un tissu conventionnel emprisonnant les nappes de chaîne (20) et de trame (22) internes, 2/ Article textile $elon la revendIcaticn 1, carictérisé par le fait que les nappes de tr. i (22) et de hatIne (20) sont à base de fils de graphite, de -verre, de 7a.bcre de sili- cium, ou de fibres organiques, les fils de liage (24) Otant des fils de verre, des fils organiques. 3/ Article textile selon l'une des revendications 1 et 2, caractérisé par le fait qu'il présente nne zone (15} dans la- quelle les nappes de fils de chaîne (20) et de trame (22) su- perposées sont liées sur toute leur épaisseur et d'autres zo- nes (18) dans lesquelles lesdites nappes précitées sont sépa- rées en deux groupes élémentaires, chaque groupe étant lié de la même manière que précédemment par des fils de chaîne de liage secondaires. 4/ Article textile selon la revendization 3, caractérisé par le fait que les parties séparées (18) sont repliees par rapport à la zone centrale (16) de manière à obtenir une con- figuration en forme de I, de J, de T, d'y. 5/ Elément en forme obtenu à partir d'un article textile tridimensionnel selon la revendication 4, caractérise par le fait qu'il comporte des éléments textiles de renforcement ad- ditionnels (44) rapportés sur les bords repliés (18). 6/ Element selon la revendication 5, caractérise par le - il - fait qu'il se présente sous la forme d'un I dont la partie supérieure et la partie inférieure sont constituées par les bords repliés tie centrale dudit matériau.